(57)【要約】  通気性、透湿性、機械強度および実用性は維持しつつ、耐透液性に優れた透湿性フィルムを提供する。融解ピーク温度が１３０〜１５０℃で密度０．９４０〜０．９７０ｇ／ｃｍ3のポリエチレン樹脂を含むポリエチレン樹脂組成物（Ａ）と、無機充填材（Ｂ）と、スチレン系エラストマー（Ｃ）を含み、前記ポリエチレン樹脂組成物（Ａ）と無機充填材（Ｂ）の合計１００質量部に対して前記スチレン系エラストマー（Ｃ）を１〜２０質量部添加した樹脂組成物からなり、滲み出し面積が５％未満の透湿性フィルムである。【特許請求の範囲】
【請求項１】
融解ピーク温度が１３０〜１５０℃で密度０．９４０〜０．９７０ｇ／ｃｍ3のポリエチレン樹脂を含むポリエチレン樹脂組成物（Ａ）と、無機充填材（Ｂ）と、スチレン系エラストマー（Ｃ）を含み、
前記ポリエチレン樹脂組成物（Ａ）と無機充填材（Ｂ）の合計１００質量部に対して前記スチレン系エラストマー（Ｃ）を１〜２０質量部添加した樹脂組成物からなり、
滲み出し面積が５％未満であることを特徴とする透湿性フィルム。
【請求項２】
前記ポリエチレン樹脂組成物（Ａ）と無機充填材（Ｂ）とは、（Ａ）：（Ｂ）＝６０〜２０質量部：４０〜８０質量部の割合で配合している請求項１に記載の透湿性フィルム。
【請求項３】
前記ポリエチレン樹脂組成物（Ａ）は、密度０．９４０〜０．９７０ｇ／ｃｍ3の高密度ポリエチレン（ａ）と、密度０．９１５〜０．９３９ｇ／ｃｍ3の線状低密度ポリエチレン（ｂ）と、密度０．９１０〜０．９３０ｇ／ｃｍ3の低密度ポリエチレン（ｃ）を含み、
前記（ａ）：（ｂ）：（ｃ）＝５〜４０質量％：５０〜９３質量％：２〜１０質量％の割合で配合している請求項１または請求項２に記載の透湿性フィルム。
【請求項４】
前記スチレン系エラストマー（Ｃ）はスチレン−オレフィン−スチレン系のブロック共重合体であり、スチレン成分を１０〜４０質量％含む請求項１乃至請求項３のいずれか１項に記載の透湿性フィルム。
【請求項５】
坪量が１０〜５０ｇ／ｍ2である請求項１乃至請求項４のいずれか１項に記載の透湿性フィルム。
【請求項６】
透湿度が１，０００〜１５，０００ｇ／（ｍ2・２４ｈ）である請求項１乃至請求項５のいずれか１項に記載の透湿性フィルム。
【請求項７】
透気度が１００〜１０，０００秒／１００ｍＬである請求項１乃至請求項６のいずれか１項に記載の透湿性フィルム。
【請求項８】
機械方向（ＭＤ）の引張破断強度が５００ｇｆ／２５ｍｍ以上である請求項１乃至請求項７のいずれか１項に記載の透湿性フィルム。
【請求項９】
請求項１乃至請求項８のいずれか１項に記載の透湿性フィルムを複数積層し、または前記透湿性フィルムを他のフィルムと積層しているフィルム積層体。
【請求項１０】
請求項１乃至請求項８のいずれか１項に記載の透湿性フィルムの製造方法であって、
前記（Ａ）（Ｂ）（Ｃ）の成分を含む樹脂組成物を溶融混練後、Ｔダイ法またはインフレーション法で押出製膜し、機械方向（ＭＤ）に１５〜１００℃の温度範囲内で、少なくとも１回延伸をして製造していることを特徴とする透湿性フィルムの製造方法。
【請求項１１】
請求項９に記載のフィルム積層体を使用したジャンパー、ジャケット、作業服、防護服および外科手術用着衣類、マスク、カバー、ドレープ、シーツおよびラップから選択される衣料品。
【発明の詳細な説明】
【技術分野】
【０００１】
本発明は透湿性フィルムおよびその製造方法に関し、詳しくは、透湿性と耐透液性を両立できると共に、通気性、機械強度および実用性に優れた透湿性フィルムおよびその製造方法に関する。
【背景技術】
【０００２】
従来、ポリオレフィン系樹脂と無機充填材を含有する樹脂組成物からなる透湿性フィルムは、延伸によって樹脂と無機充填材との間で界面剥離を発生させ、無数のボイド（微孔）を形成して透湿性、通気性を付与している。これらのフィルムは内部に無数のボイドが連通孔を形成しているため、高い透気度・透湿度を有しながらも液を透過させることはない。この特長を活かし、使い捨て紙おむつ、女性用生理用品などの衛生材料、通気フィルム、使い捨て化学防護服、防水シートおよび電池セパレーターなどの幅広い製品に使用されている。【０００３】
従来、使い捨ておむつや生理用品のバックシートは白無地が殆どであったが、近年はデザイン性を意識して様々な色柄の印刷が施される場合が増加している。一方、この種のフィルムはコスト低減・軽量化の目的で、フィルムの薄膜化・低坪量化が進んでいる。このように、フィルムを薄膜化・低坪量化すると、印刷機の運転張力により、機械方向（以下、ＭＤと示す）にフィルムが伸び、印刷ピッチのズレや変形、物性の悪化などの不良が発生する問題がある。【０００４】
前記問題に対して、従来用いられていた線状低密度ポリエチレンから高密度ポリエチレン、ポリプロピレンなどの引張弾性率の高いポリオレフィンに変更し、延伸倍率を高くすることでフィルムを伸びにくくする方法が採用されているが、風合い・質感が低下する。さらに、結晶性の高い高密度ポリエチレンを多く含むと、ネッキングによる延伸ムラが多発し、大きなボイド・ピンホールが形成されることによる液漏れ・耐透液性の低下が懸念される。【０００５】
従って、強度、通気性、透湿性および風合い・質感に優れ、液漏れを起こさないフィルムを得るには、高密度ポリエチレン、ポリプロピレンなどを用いながらも、風合い・質感に優れ、延伸ムラを生じず、均質なボイドが形成される配合設計および製造方法をとらなければならない。【０００６】
高密度ポリエチレンの改質用として、オレフィン系エラストマー等のエラストマーを配合し、該エラストマーを高密度ポリエチレンに一部相容させ、結晶化度・弾性率を低下させて改質を図っている。例えば、特許第３４２０３６３号公報（特許文献１）に開示された透湿性、柔軟性および伸縮性に優れたものとする多孔性フィルムは、低密度、低融点の特定のエチレン−（α−オレフィン）共重合体に、特定の熱可塑性エラストマー、および無機充填材を含有する樹脂組成物より製造されている。
【先行技術文献】
【特許文献】
【０００７】
【特許文献１】特許第３４２０３６３号公報
【発明の概要】
【発明が解決しようとする課題】
【０００８】
しかしながら、エラストマーの種類および添加量によっては効果を発揮しない場合が多い。また、特許文献１の多孔性フィルムは、透湿性、柔軟性、伸縮性に重点をおくことより、低密度、低融点のエチレン−（α−オレフィン）共重合体を基材としている。そのため、耐透液性が低く、紙おむつ、生理用品としては液漏れの恐れがあり、かつ、強度および耐熱性が劣るため、透湿防水シート、電池セパレーター、使い捨て化学防護服等には使用不可能であった。【０００９】
本発明は前記問題に鑑みてなされたもので、優れた透湿性を有しながら、相反する要求である耐透液性に優れ、かつ、強度および耐熱性に優れた透湿性フィルムを提供することを課題としている。
【課題を解決するための手段】
【００１０】
上記課題を解決するため、発明者が鋭意検討した結果、融解ピーク温度が高く且つ密度が高い高密度ポリエチレン樹脂を含むポリエチレン樹脂組成物を用いて耐熱性および強度を高め、かつ、適度な相容性を示すスチレン系エラストマーを配合して、透湿性および通気性を保持しながらも耐透液性を両立させ、液漏れの恐れがない透湿性フィルムを取得できることを知見した。【００１１】
前記知見により得られた本発明は、
融解ピーク温度が１３０〜１５０℃で密度０．９４０〜０．９７０ｇ／ｃｍ3のポリエチレン樹脂を含むポリエチレン樹脂組成物（Ａ）と、無機充填材（Ｂ）と、スチレン系エラストマー（Ｃ）を含み、前記ポリエチレン樹脂組成物（Ａ）と無機充填材（Ｂ）の合計１００質量部に対して、前記スチレン系エラストマー（Ｃ）を１〜２０質量部添加した樹脂組成物からなり、  
滲み出し面積が５％未満であることを特徴とする透湿性フィルムである。【００１２】
前記本発明の透湿性フィルムの前記ポリエチレン樹脂組成物（Ａ）と無機充填材（Ｂ）とは、（Ａ）：（Ｂ）＝６０〜２０質量部：４０〜８０質量部の割合で配合することが好ましい。【００１３】
前記ポリエチレン樹脂組成物（Ａ）は、密度０．９４０〜０．９７０ｇ／ｃｍ3の高密度ポリエチレン（ａ）と、密度０．９１５〜０．９３９ｇ／ｃｍ3の線状低密度ポリエチレン（ｂ）と、密度０．９１０〜０．９３０ｇ／ｃｍ3の低密度ポリエチレン（ｃ）を含み、
前記（ａ）：（ｂ）：（ｃ）＝５〜４０質量％：５０〜９３質量％：２〜１０質量％の割合で配合することが好ましい。【００１４】
また、本発明の透湿性フィルムの前記スチレン系エラストマー（Ｃ）はスチレン−オレフィン−スチレン系のブロック共重合体であり、スチレン成分を１０〜４０質量％含むことが好ましい。【００１５】
また、本発明の透湿性フィルムの坪量（目付）が１０〜５０ｇ／ｍ2であることが好ましい。【００１６】
また、本発明の透湿性フィルムの透湿度が１，０００〜１５，０００ｇ／（ｍ2・２４ｈ）であることが好ましい。【００１７】
また、本発明の透湿性フィルムの透気度が１００〜１０，０００秒／１００ｍＬであることが好ましい。【００１８】
また、本発明の透湿性フィルムは、その機械方向（ＭＤ）の引張破断強度が５００ｇｆ／２５ｍｍ以上であることが好ましい。
【発明の効果】
【００１９】
本発明に係わる透湿性フィルムは、優れた透湿性および通気性を有しながら、耐透液性（液バリア性）に非常に優れ、この相反する特性を両立して具備している。よって、紙おむつや生理用品に用いた場合に液漏れの恐れがなく、好適に用いられる。さらに、非常に軽量ながらも機械強度を備え、かつ、耐熱性も備え、実用性を有する利点があるため、種々の用途に好適に用いることができる。
【図面の簡単な説明】
【００２０】
【図１】滲み出し面積の評価方法の説明図である。
【発明を実施するための形態】
【００２１】
以下、本発明の透湿性フィルムを詳述する。
本発明の透湿性フィルムは、融解ピーク温度が１３０〜１５０℃で密度０．９４０〜０．９７０ｇ／ｃｍ3のポリエチレン樹脂を含むポリエチレン樹脂組成物（Ａ）と、無機充填材（Ｂ）と、スチレン系エラストマー（Ｃ）を含み、前記ポリエチレン樹脂組成物（Ａ）と無機充填材（Ｂ）の合計１００質量部に対して、前記スチレン系エラストマー（Ｃ）を１〜２０質量部添加した樹脂組成物からなる。
滲み出し面積が５％未満の耐透液性を有する一方、透湿度が１，０００〜１５，０００ｇ／（ｍ2・２４ｈ）で高透湿性を備え、かつ、透気度が１００〜１０，０００秒／１００ｍＬで高通気性を備えている。さらに、坪量（目付）が１０〜５０ｇ／ｍ2と軽量でありながら、機械方向（ＭＤ）の引張破断強度が５００ｇｆ／２５ｍｍ以上と強度を有し、かつ、耐熱性を有するものである。
【００２２】
（透湿性フィルムの成分）
前記本発明の透湿性フィルムの原材料となる前記ポリエチレン樹脂組成物（Ａ）は、融解ピーク温度が１３０〜１５０℃で、密度が０．９４０〜０．９７０ｇ／ｃｍ3の高密度ポリエチレン（ａ）を含み、該高密度ポリエチレン（ａ）を用いることで強度および耐熱性を高めている。
本発明で用いるポリエチレン樹脂組成物（Ａ）は、前記高密度ポリエチレン（ａ）に適度な柔軟性と強度を持つ線状低密度ポリエチレン（ｂ）を配合し、さらに、成形加工性を向上させるために高圧重合法で製造された低密度ポリエチレン（ｃ）を添加することが好ましい。
【００２３】
前記高密度ポリエチレン（ａ）、線状低密度ポリエチレン（ｂ）、および低密度ポリエチレン（ｃ）は、エチレン単独重合体およびエチレン−プロピレン、エチレン−（１−ブテン）、エチレン−（１−ヘキセン）、エチレン−（４−メチル−１−ペンテン）およびエチレン−（１−オクテン）などのエチレン−（α−オレフィン）共重合体、ポリプロピレンには、プロピレン単独重合体およびプロピレン−エチレン共重合体などが挙げられる。これらは、チーグラー系、フィリップス系などのマルチサイト触媒、またはメタロセン系などのシングルサイト触媒、重合開始剤として酸化剤、過酸化物などを用いて重合される。
高密度ポリエチレン（ａ）の密度は前記のように、０．９４０〜０．９７０ｇ／ｃｍ3であり、好ましくは０．９４５〜０．９６５ｇ／ｃｍ3である。また、線状低密度ポリエチレン（ｂ）の密度は０．９１５〜０．９３９ｇ／ｃｍ3、低密度ポリエチレン（ｃ）の密度は０．９１０〜０．９３０ｇ／ｃｍ3であるのが好ましい。
メルトマスフローレート（以下、ＭＦＲと示す。１９０℃、２．１６ｋｇｆ）は共に好ましくは０．１〜２０ｇ／１０ｍｉｎ、より好ましくは０．５〜５ｇ／１０ｍｉｎである。ＭＦＲが０．１ｇ／１０ｍｉｎ以上とすることで薄膜フィルムの成形性を十分に保持することができ、２０ｇ／１０ｍｉｎ以下とすることで十分な強度を有することができる。
高密度ポリエチレン（ａ）の融点は１３０〜１５０℃であり、好ましくは１３０〜１４０℃である。また、線状低密度ポリエチレン（ｂ）の融点は１００〜１３０℃、低密度ポリエチレン（ｃ）の融点は１００〜１２０℃であるのが好ましい。
【００２４】
具体的には、ポリエチレン樹脂組成物（Ａ）は、密度０．９４０〜０．９７０ｇ／ｃｍ3の高密度ポリエチレン（ａ）と、密度０．９１５〜０．９３９ｇ／ｃｍ3の線状低密度ポリエチレン（ｂ）と、密度０．９１０〜０．９３０ｇ／ｃｍ3の低密度ポリエチレン（ｃ）とを含み、前記（ａ）：（ｂ）：（ｃ）＝５〜４０質量％：５０〜９３質量％：２〜１０質量％の配合とすることが好ましい。
【００２５】
前記無機充填材（Ｂ）として、炭酸カルシウム、硫酸カルシウム、炭酸バリウム、硫酸バリウム、酸化チタンなどの微粒子が挙げられる。その中で、炭酸カルシウム、硫酸バリウムが好適である。平均粒子径は０．１〜１０μｍが好ましく、より好ましくは０．３〜５μｍ、さらに好ましくは０．５〜３μｍである。平均粒子径が０．１μｍ以上であれば、前記無機充填材（Ｂ）の分散不良や二次凝集が抑制され、均一に分散することができるために好ましい。一方で、平均粒子径が１０μｍ以下であれば、薄膜化の際に大きなボイドの発生が抑制され、十分な強度と耐透液性を有することができる。また、樹脂との分散性・混合性を向上させる目的で、あらかじめ脂肪酸、脂肪酸エステルなどを微粒子にコーティングし、微粒子表面を樹脂となじみ易くしておくことが好ましい。
【００２６】
前記ポリエチレン樹脂組成物（Ａ）と無機充填材（Ｂ）との配合割合（Ａ）：（Ｂ）について、（Ａ）：（Ｂ）＝６０〜２０質量部：４０〜８０質量部であることが好ましい。
より好ましくは、（Ａ）：（Ｂ）＝５５〜２５質量部：４５〜７５質量部、更に好ましくは、５０〜３０質量部：５０〜７０質量部である。配合割合（Ａ）：（Ｂ）が前記範囲内であることによって、透湿性および通気性と耐透液性の両立を十分に達成することができる。
【００２７】
前記スチレン系エラストマー（Ｃ）として、スチレン−オレフィン系（ＳＥＰ，ＳＥＢＣなど）、スチレン−オレフィン−スチレン系（ＳＥＰＳ，ＳＥＢＳなど）、スチレン−ジエン系（ＳＩＳ，ＳＢＳなど）、水添スチレン−ジエン系（ＨＳＩＳ，ＨＳＢＲなど）のスチレンブロックを含むエラストマーが挙げられる。中でも、高密度ポリエチレン、線状低密度ポリエチレンとの分散性・相容性という観点からスチレン−オレフィン−スチレン系のブロック共重合体が好ましい。
市販品としては、株式会社クラレ製「ハイブラー」、「セプトン」、旭化成ケミカルズ株式会社製「タフテック」、「タフプレン」、ＪＳＲ株式会社製「ダイナロン」、Ｋｒａｔｏｎ  Ｐｅｒｆｏｒｍａｎｃｅ  Ｐｏｌｙｍｅｒｓ  Ｉｎｃ．製「ＫＲＡＴＯＮ  Ｇ」、「ＫＲＡＴＯＮ  Ｄ」、ＰｏｌｙＯｎｅ  Ｃｏｒｐｏｒａｔｉｏｎ製「ＯｎＦｌｅｘ  Ｓ」などがある。
【００２８】
前記スチレン系エラストマー（Ｃ）の選定基準として、前記ポリエチレン樹脂組成物（Ａ）と適度な相容性を有することが好ましい。ポリエチレン樹脂組成物（Ａ）とスチレン系エラストマー（Ｃ）との相容性が低すぎると、スチレン系エラストマー（Ｃ）が層状、シリンダー状、または大きなドメイン（分散相）構造をとり、製膜および延伸に支障をきたし、発明が解決しようとする課題を解決できない。一方、ポリエチレン樹脂組成物（Ａ）とスチレン系エラストマー（Ｃ）との相溶性が高すぎると、スチレン系エラストマー（Ｃ）によって、ポリエチレン樹脂組成物（Ａ）の結晶化度および弾性率を低下させ、フィルムの引張強度が大きく低下する。
適度な相容性の観点から、スチレン系エラストマー（Ｃ）におけるスチレン成分は１０〜４０質量％が好ましく、２０〜４０質量％がより好ましい。
【００２９】
また、ポリエチレン樹脂組成物（Ａ）とスチレン系エラストマー（Ｃ）とを均一に混練分散させるためには、樹脂組成物の成型温度・せん断速度域において、スチレン系エラストマー（Ｃ）の粘度がポリエチレン樹脂組成物（Ａ）の粘度と同程度のものが好ましい。該スチレン系エラストマー（Ｃ）の粘度はＭＦＲで、０．１〜１０ｇ／１０ｍｉｎ（２３０℃、２．１６ｋｇｆ）の範囲内が好ましい。
【００３０】
前記のように、スチレン系エラストマー（Ｃ）の含有量は、前記ポリエチレン樹脂組成物（Ａ）と無機充填材（Ｂ）の合計１００質量部に対して１〜２０質量部であり、好ましくは２〜１５質量部である。この配合量は重要であり、スチレン系エラストマー（Ｃ）の含有量が１質量部以上であることによって、透湿性および通気性と耐透液性の背反する特性を両立できる。一方、２０質量部以下とすることによって機械強度を十分保持している。
【００３１】
必要に応じて他の添加剤を添加してもよい。具体的には、高級脂肪酸、高級脂肪酸エステル、高級脂肪酸アミド、金属石鹸、高級アルコール、ワセリン、パラフィンワックス、グリセリン脂肪酸エステル、ポリグリセリン脂肪酸エステル、ソルビタン脂肪酸エステル、プロピレングリコール脂肪酸エステル、ひまし油、水添ひまし油、硬化ひまし油、脱水ひまし油、芳香族エステル、芳香族アミドおよびポリエーテル、ポリエステルなどの低分子量ポリマー（オリゴマー）などの可塑剤、滑剤、無機充填材（Ｂ）を良好に分散させる添加剤が挙げられる。前記添加剤のうちで硬化ひまし油が好適に用いられ、該硬化ひまし油の配合量は、前記（Ａ）（Ｂ）（Ｃ）の合計１００質量％に対して１〜５質量％が好ましく、より好ましくは３〜４質量％である。
【００３２】
また、前記添加剤のほかに使用目的に応じて、相容化剤、加工助剤、酸化防止剤、熱安定剤、光安定剤、紫外線吸収剤、アンチブロッキング剤、防曇剤、艶消し剤、界面活性剤、抗菌剤、消臭剤、帯電防止剤、撥水剤、撥油剤、放射線遮蔽剤、着色剤および顔料などを樹脂組成物に添加あるいは塗布してもよい。前記添加剤のうちで熱安定剤が好適に用いられ、該熱安定剤の配合量は、前記（Ａ）（Ｂ）（Ｃ）の合計１００質量％に対して０．１〜１質量％が好ましい。
【００３３】
（透湿性フィルムの製造方法）
本発明の透湿性フィルムは、前記樹脂組成物を溶融混練後、Ｔダイ法またはインフレーション法で押出製膜し、機械方向（ＭＤ）に１５〜１００℃の温度範囲内で、少なくとも１回延伸をして製造している。
具体的には、前記ポリエチレン樹脂組成物（Ａ）、前記無機充填材（Ｂ）、および前記スチレン系エラストマー（Ｃ）をタンブラー、スーパーミキサー、ヘンシェルミキサーなどの混合機で混合・分散させる。その後、一軸あるいは二軸混練機または押出機で溶融混練しペレットにする。あるいは混合機を使用せずホッパーやサイドフィーダーに直接原料を投入し、ペレットを得ることも可能である。その際、ポリエチレン樹脂組成物（Ａ）の融点以上、好ましくは融点＋３０℃から樹脂組成物分解温度未満で溶融混練させる。次いで、Ｔダイが装着された押出成型機、円ダイが装着されたインフレーション成型機などの公知の成型法を用いて、ペレットを溶融・製膜する。場合によっては、一旦ペレット化せず、直接製膜することも可能である。
【００３４】
製膜された未延伸フィルムは、公知のロール法、テンター法およびストレッチ法などの延伸法で、機械方向（ＭＤ）に少なくとも１回延伸を行う。延伸ロールの温度は１５〜１００℃、延伸倍率は合計１．５〜５．０倍で行うのが好ましい。
【００３５】
透湿性フィルムの熱収縮対策として、延伸後に熱固定を行ってもよい。ここで熱固定とは、延伸工程の後、あらかじめ透湿性フィルムに熱をかけ、透湿性フィルムをわざと熱収縮させて、透湿性フィルムの収縮を抑えることを指す。熱固定の方法としては、延伸後の透湿性フィルムを加熱したロール（アニールロール）により加熱しながらドロー比（巻取側ロール速度／巻出側ロール速度の比）を負にする方法が挙げられる。ここで熱固定温度が低すぎると、透湿性フィルムの熱収縮率が大きくなり、熱固定温度が高すぎると、透湿性フィルムがロールに貼りついて巻き付くトラブルが起こる。以上の点を考慮すると、熱固定温度は７０〜１２０℃が好ましい。
また負のドロー比は、小さすぎると熱固定が十分に行われず、大きすぎるとフィルムがロール間でたるみ、生産トラブルの原因となる。従って、−１０〜−２０％が好適である。また、これらのロールは表面が平滑にクロムめっき加工された熱容量の大きい金属製が好ましい。
【００３６】
（透湿性フィルムの物性）
前記のように、透湿性フィルムの滲み出し面積は５％未満、好ましく２％未満である。該滲み出し面積は後述する方法で測定している。
滲み出し面積が５％未満であることは、十分な耐透液性を有することを意味する。本発明の透湿性フィルムを紙おむつ、女性用生理用品などのバックシートに用いた場合、水、尿または経血が透湿性フィルムの裏面に漏れ・滲み出しを生じないことが必須であり、耐透液性は重要な評価項目となる。これは、前記ポリエチレン樹脂組成物（Ａ）と無機充填材（Ｂ）にスチレン系エラストマー（Ｃ）を添加することによって、滲み出し面積が５％未満を達成することができる。
【００３７】
前記のように、透湿性フィルムの坪量は１０〜５０ｇ／ｍ2が好ましく、より好ましくは１５〜４０ｇ／ｍ2、更に好ましくは１５〜３０ｇ／ｍ2である。坪量が前記範囲内であることによって、通気性、快適性と耐透液性の両立を十分に達成することができる。該坪量の測定方法は後述する。
【００３８】
前記のように、透湿性フィルムの透湿度は１，０００〜１５，０００ｇ／（ｍ2・２４ｈ）が好ましく、より好ましくは２，０００〜１０，０００ｇ／（ｍ2・２４ｈ）、更に好ましくは３，０００〜１０，０００ｇ／（ｍ2・２４ｈ）である。透湿度が１５，０００ｇ／（ｍ2・２４ｈ）以下であることによって、耐水性および耐透液性を有することを示唆している。また、透湿度が１，０００ｇ／（ｍ2・２４ｈ）以上であることによって、孔が十分な連通性を有し、着用しても快適であることが示唆される。該透湿度の測定方法は後述する。
【００３９】
前記のように、透湿性フィルムの透気度は１００〜１０，０００秒／１００ｍＬが好ましく、より好ましくは２００〜３，０００秒／１００ｍＬ、更に好ましくは３００〜２，０００秒／１００ｍＬである。透気度が１０，０００秒／１００ｍＬ以下であることによって、孔が十分な連通性を有することを示唆している。また、透気度が１００秒／１００ｍＬ以上であることによって、耐水性および耐透液性という効果を十分に有することができる。該透気度の測定方法は後述する。
【００４０】
前記のように、透湿性フィルムの強度は、機械方向（ＭＤ）の引張破断強度は５００ｇｆ／２５ｍｍ以上が好ましく、より好ましくは７００ｇｆ／２５ｍｍ以上である。
５００ｇｆ／２５ｍｍ以上であることによって、十分な機械的強度を確保することができる。また、上限については特に限定しないが、延伸性を鑑みると３０００ｇｆ／２５ｍｍ以下であることが好ましい。
【００４１】
本発明の透湿性フィルムを複数積層したフィルム積層体としてもよい。また、本発明の透湿性フィルムを他のフィルムと積層したフィルム積層体としても良い。いずれの積層体においても、積層体全体として前記滲み出し面積が５％未満の耐透液性と、１，０００〜１５，０００ｇ／（ｍ2・２４ｈ）の透湿性を有するものとすることが好ましい。
【実施例】
【００４２】
以下、本発明の実施例を明記するが、本発明はこれらに限定されるものではない。実施例および比較例で用いた原材料を表１に、実施例および比較例の配合量を表２に示す。【００４３】
【表１】
2014088065.tif 000002
【００４４】
【表２】
2014088065.tif 000003
【００４５】
前記表１に記載の実施例１、２および比較例１〜３の原料をそれぞれヘンシェルミキサーで５分間混合した後、１８０℃に設定したφ８０ｍｍ同方向二軸押出機で溶融混練し、一旦ペレット化した。【００４６】
その後、表裏層のφ６５ｍｍ単軸押出機、中間層のφ９０ｍｍ単軸押出機の２台、φ３００ｍｍインフレーションダイを用い、下記の条件で、未延伸フィルムを得た。
シリンダー温度：１５０℃（Ｃ１）、１７０℃（Ｃ２）、１９０℃（Ｃ３以降）
導管温度：１９０℃
インフレーションダイ温度：１９０℃
引取速度：４６ｍ／ｍｉｎ
未延伸フィルム厚み：５０〜６０μｍ【００４７】
次いで、これらのフィルムをロール縦延伸機にて、下記の条件で縦延伸を行った。
延伸温度：２５〜７０℃、延伸倍率（合計）：２．６０倍【００４８】
実施例１と実施例２とは添加剤の硬化ひまし油と熱安定剤の配合割合を変えている。また、比較例１〜３はいずれもスチレン系エラストマーを配合しておらず、かつ、比較例１と比較例２とは延伸温度を変更した。【００４９】
作製した実施例１、２および比較例１〜３の透湿性フィルムは以下の方法で評価した。実施例、比較例の評価結果を表３に示す。【００５０】
［評価および測定方法］
（１）風合い・質感の判定
透湿性フィルムについて、触感によって判断した。
◎：柔軟性に富み、手触りも良い
○：柔軟性に富む
△：柔軟性に乏しい
×：柔軟性に乏しく、ガサガサと手触りが悪い
（２）坪量（ｇ／ｍ2）
透湿性フィルムから試料［ＭＤ：２５０ｍｍ、ＴＤ：２００ｍｍ］  を採取したのち重量測定（ｇ）を行ない、その数値を２０倍して坪量を求めた。
（３）透気度（秒／１００ｍＬ）
ＪＩＳ Ｐ８１１７（ガーレー試験機法）に規定される方法に準じた王研式透気度測定機を用いて無作為に１０点採取し、その平均値を算出した。
（４）透湿度（ｇ／（ｍ2・２４ｈ））
透湿度はＪＩＳ Ｚ０２０８（カップ法）に準拠する。温度４０℃、相対湿度９０％、塩化カルシウム量１５ｇの条件で測定した。無作為に２点採取し、その平均値を算出した。
（５）滲み出し面積（耐透液性）
試験液の作製および滲み出し面積の測定は、温度２３℃、相対湿度５０％に調湿された恒温湿屋内で行った。
試験液として、蒸留水９９．０質量部、カチオン型界面活性剤（日油製、エレガン２６３−４０）を１．０質量部、赤色４０号顔料（和光純薬工業製、Ａｌｌｕｒａ  Ｒｅｄ）を０．３０質量部徐々に加え、均一に溶解・分散するまで１時間撹拌した。
滲み出し面積を評価方法は、図１に示すように、ろ紙（アドバンテック社製  ＦＩＬＴＥＲ  ＰＡＰＥＲ  Ｎｏ．２  直径７０ｍｍ）の上に、１００ｍｍ×１００ｍｍ角に切り出した透湿性フィルム、７０ｍｍ×７０ｍｍ角に切り出した水分保持シートを重ね、前記試験液を水分保持シートの中心部分にスポイトで静かに２．０ｍＬ滴下した。滴下後、前記水分保持シートの上に、樹脂プレート（直径６０ｍｍ×厚み５ｍｍ）  を重ね、更に質量が２ｋｇの分銅を載せて３０分間放置した。前記透湿性フィルムの裏面から前記試験液が滲み出して、前記ろ紙が赤色に着色された（滲み出した）面積を測定して、加圧したろ紙全体において、該面積の占める割合の算出を行い、以下の評価を行った。
◎：滲み出し面積が２％未満  
○：滲み出し面積が２％以上、５％未満  
△：滲み出し面積が５％以上、１５％未満  
×：滲み出し面積が１５％以上  
（６）機械方向（ＭＤ）の引張破断強度（ｇｆ／２５ｍｍ）
ＪＩＳ Ｋ７１２７に準拠する。試験幅２５ｍｍ、引張速度２００ｍ／ｍｉｎで３回測定し、その平均値を求めた。
（７）ＡＳＴＭ  Ｆ１６７１  ウイルスバリア試験
ＡＳＴＭ  Ｆ１６７１−０７  Ｂ法に準拠して、試供ウイルスにＢａｃｔｅｒｉｏｐｈａｇｅ  Ｐｈｉ−Ｘ１７４、ホスト細菌にＥｓｃｈｅｒｉｃｈｉａ  ｃｏｌｉ  ｂａｃｔｅｒｉａ  Ｃを使用した。なお、表面張力が４２ｍＮ／ｍに調整した試験液を用いてウイルスバリア試験を行った。
３回測定を行い、ウイルスの透過量を表すファージ数（ＰＦＵ／ｍＬ）の数値がすべて１未満であれば、ウイルスの透過が無いとみなし、「合格」と判断した。
一般財団法人カケンテストセンター  大阪事業所にて実施した。【００５１】
耐透液性の指標となる前記滲み出し面積と前記ウイルスバリア試験で得られるウイルスバリア特性とは相関関係があり、本発明の透湿性フィルムは良好な耐透液性（試験液の滲み出しを抑制）を有することで、良好なウイルスバリア特性（ウィルスの透過を抑制）も有する。【００５２】
【表３】
2014088065.tif 000004
【００５３】
実施例１および実施例２では、耐透液性の指標である滲み出し面積が２％未満で合格したが、比較例１、２は５％未満をクリアできず△であった。比較例３は１５％以上で×であった。かつ、比較例２はウイルスバリア試験で不合格であった。  実施例１、２は延伸性に富み、風合い・質感も良好であった。通気性、透湿性も優れ、前記のように、特に耐透液性が非常に良好、かつ、ＡＳＴＭ  Ｆ１６７１  ウイルスバリア試験に合格するものであった。【００５４】
また、スチレン系エラストマー（Ｃ）を添加しなかった比較例１、２は、ポリエチレン樹脂／無機充填材フィルムの延伸に特有のネッキング・延伸ムラが現れ、面状態が悪かった。延伸ムラや微細なピンホールから液漏れが生じたため、耐透液性が悪く、比較例２はＡＳＴＭ  Ｆ１６７１  ウイルスバリア試験で不合格であった。また、比較例３は高密度ポリエチレン樹脂を添加しなかったため、風合いと引張強度ともに良好であったが、他と比べて耐透液性が非常に悪くなり評価は×であった。このため、比較例３はＡＳＴＭ  Ｆ１６７１  ウイルスバリア試験を実施しなかった。
【産業上の利用可能性】
【００５５】
本発明の透湿性フィルムは、非常に軽量ながらも、通気性、透湿性、機械強度および実用性は維持しつつ、優れた耐透液性およびバリア性を有する。そのため、使い捨て紙おむつ、女性用生理用品などの衛生材料、通気フィルム、防水シート、使い捨て化学防護服、作業服、ジャンパー、ジャケット、医療用衣服、マスク、カバー、ドレープ、シーツおよびラップ等の衣料品および電池セパレーターなどの幅広い製品に好適に利用することができる。
【図１】
2014088065.tif 000005
【国際調査報告】
2014088065.tif 000006
2014088065.tif 000007
2014088065.tif 000008
2014088065.tif 000009
2014088065.tif 000010